(57)【要約】【課題】本発明は、柔軟性に優れる水添ブロック共重合体、並びに耐摩耗性及び耐油性に優れる水添ブロック共重合体組成物を提供することを目的とする。【解決手段】本発明の水添ブロック共重合体は、共役ジエン単量体単位とビニル芳香族単量体単位とを含む共重合体の水添ブロック共重合体であって、ビニル芳香族単量体単位を主体とする重合体ブロックＡを少なくとも１つ含有し、共役ジエン単量体単位を主体とする非水添重合体ブロックを水添して得られる水添重合体ブロックＢを少なくとも１つ含有し、（イ）水添重合体ブロックＢの含有量が３質量％以上２０質量％未満であり、（ロ）全ビニル芳香族単量体単位の含有量が２５質量％以上８５質量％以下であり、（ハ）水添重合体ブロックＢのうち、少なくとも一つはビニル結合量が６０質量％以上の水添重合体ブロックＣをもち、（ニ）重量平均分子量が５万〜６０万である。【選択図】なし【特許請求の範囲】
【請求項１】
共役ジエン単量体単位とビニル芳香族単量体単位とを含む共重合体の水添ブロック共重合体であって、
ビニル芳香族単量体単位を主体とする重合体ブロックＡを少なくとも１つ含有し、
共役ジエン単量体単位を主体とする非水添重合体ブロックを水添して得られる水添重合体ブロックＢを少なくとも１つ含有し、
下記（イ）〜（ニ）を満たす水添ブロック共重合体；
（イ）水添重合体ブロックＢの含有量が３質量％以上２０質量％未満であること、
（ロ）全ビニル芳香族単量体単位の含有量が２５質量％以上８５質量％以下であること、
（ハ）水添重合体ブロックＢのうち、少なくとも一つはビニル結合量が６０質量％以上の水添重合体ブロックＣをもつこと、
（ニ）重量平均分子量が５万〜６０万であること。
【請求項２】
重合体ブロックＡを少なくとも２つ含有する、請求項１に記載の水添ブロック共重合体。
【請求項３】
共役ジエン単量体単位の二重結合の７５％以上が水添されている、請求項１又は２に記載の水添ブロック共重合体。
【請求項４】
重合体ブロックＡの含有量が３〜５０質量％である、請求項１〜３のいずれか一項に記載の水添ブロック共重合体。
【請求項５】
共役ジエン単量体単位とビニル芳香族単量体単位とからなるランダム共重合体の水添共重合体ブロックＤを少なくとも１つ含有し、その含有量が４０〜９０質量％である、請求項１〜４のいずれか一項に記載の水添ブロック共重合体。
【請求項６】
少なくとも片末端に水添重合体ブロックＣを含有する、請求項１〜５のいずれか一項に記載の水添ブロック共重合体。
【請求項７】
請求項１〜６のいずれか一項に記載の水添ブロック共重合体（ａ）１０〜９０質量部と、
少なくとも１種類のオレフィン系樹脂（ｂ）１０〜９０質量部と、
（ａ）及び（ｂ）の合計１００質量部に対して、
（ａ）以外の熱可塑性樹脂あるいは（ａ）以外の重合体（ｃ）０〜１５０質量部と、
軟化剤（ｄ）０〜１５０質量部と、
を含有する水添ブロック共重合体組成物。
【請求項８】
請求項１〜６のいずれか一項に記載の水添ブロック共重合体からなる制振材。
【請求項９】
請求項１〜６のいずれか一項に記載の水添ブロック共重合体からなる吸音材。
【請求項１０】
請求項７に記載の水添ブロック共重合体組成物からなる制振材。
【請求項１１】
請求項７に記載の水添ブロック共重合体組成物からなる吸音材。
【請求項１２】
請求項７に記載の水添ブロック共重合体組成物からなる成型体。
【発明の詳細な説明】
【技術分野】
【０００１】
本発明は、特定構造を有する水添ブロック共重合体及び該水添ブロック共重合体とオレフィン系樹脂と、他の熱可塑性樹脂若しくは重合体と、軟化剤とを含有する水添ブロック共重合体組成物に関する。
【背景技術】
【０００２】
共役ジエンとビニル芳香族炭化水素とからなる共重合体は重合体中に不飽和二重結合を有するため、熱安定性、耐候性、耐オゾン性が劣る。このような問題点を改善するための方法として、不飽和二重結合を水素添加する方法が古くから知られている（例えば、特許文献１及び２参照）。
【０００３】
一方、共役ジエンとビニル芳香族炭化水素とからなるブロック共重合体の水素添加物は、加硫をしなくても加硫した天然ゴムや合成ゴムと同様の弾性を常温にて有し、しかも高温では熱可塑性樹脂と同様の加工性を有することから、プラスチックの改質、粘接着剤、自動車部品や医療器具等の分野で広く利用されている。近年、かかる特性に似た特性を共役ジエン化合物とビニル芳香族炭化水素とからなるランダム共重合体で発現させる試みがなされている。
【０００４】
例えば、特許文献３には、ビニル芳香族炭化水素含有量が３〜５０質量％の共役ジエン化合物とビニル芳香族炭化水素とのランダム共重合体であって、分子量分布（Ｍｗ／Ｍｎ）が１０以下であり、かつ共重合体中の共役ジエン部のビニル結合量が１０〜９０質量％である共重合体を水素添加した水添ジエン系共重合体とポリプロピレン樹脂との組成物が開示されている。また、特許文献４には、ビニル芳香族炭化水素含有量が５〜６０質量％の共役ジエン化合物とビニル芳香族炭化水素とのランダム共重合体であって、かつ共重合体中の共役ジエン部のビニル結合量が６０％以上である共重合体を水素添加した水添ジエン系共重合体とポリプロピレン樹脂との組成物が開示されている。
【０００５】
上記のような水添ジエン系共重合体に関しては、軟質塩化ビニル樹脂が従来用いられているような用途に用いることが試みられている。軟質塩化ビニル樹脂には、燃焼時におけるハロゲンの問題、可塑剤による環境ホルモンの環境問題等が懸念されており、その代替材料の開発が急務である。しかし、上記のような水添ジエン系共重合体は、軟質塩化ビニル樹脂が従来用いられているような用途に用いるには、柔軟性や耐磨耗性といった特性が不十分である。
【０００６】
本出願人は、軟質塩化ビニル樹脂の代替材料の開発を行い、柔軟性や耐磨耗性に優れた水添共重合体を既に開発している（例えば、特許文献５及び６参照）。
【先行技術文献】
【特許文献】
【０００７】
【特許文献１】特開昭５６−３０４４７号公報
【特許文献２】特開平２−３６２４４号公報
【特許文献３】特開平２−１５８６４３号公報
【特許文献４】特開平６−２８７３６５号公報
【特許文献５】国際公開第０３／０３５７０５号
【特許文献６】国際公開第０６／０８８１８７号
【発明の概要】
【発明が解決しようとする課題】
【０００８】
しかしながら、更なる用途拡大（例えば、自動車内装材）のためには、従来の特性（柔軟性や耐磨耗性）を有しつつ、耐油性に優れた材料の開発が望まれている。
【０００９】
そこで、本発明は、柔軟性に優れる水添ブロック共重合体、並びに耐摩耗性及び耐油性に優れる水添ブロック共重合体組成物を提供することを目的とする。
【課題を解決するための手段】
【００１０】
本発明者らは上記課題を解決するため鋭意検討を重ねた結果、共役ジエン単量体単位とビニル芳香族単量体単位とを含む非水添共重合体を水添して得られる水添ブロック共重合体であって、ビニル芳香族単量体単位を主体とする重合体ブロックＡ及び共役ジエン単量体単位を主体とする非水添重合体ブロックを水添して得られる水添重合体ブロックＢを少なくとも１つ含有し、特定の要件を満たす水添ブロック共重合体が上記課題を効果的に解決することを見いだし、本発明を完成するに至った。
【００１１】
即ち本発明は、以下に関する。
［１］
共役ジエン単量体単位とビニル芳香族単量体単位とを含む共重合体の水添ブロック共重合体であって、
ビニル芳香族単量体単位を主体とする重合体ブロックＡを少なくとも１つ含有し、
共役ジエン単量体単位を主体とする非水添重合体ブロックを水添して得られる水添重合体ブロックＢを少なくとも１つ含有し、
下記（イ）〜（ニ）を満たす水添ブロック共重合体；
（イ）水添重合体ブロックＢの含有量が３質量％以上２０質量％未満であること、
（ロ）全ビニル芳香族単量体単位の含有量が２５質量％以上８５質量％以下であること、
（ハ）水添重合体ブロックＢのうち、少なくとも一つはビニル結合量が６０質量％以上の水添重合体ブロックＣをもつこと、
（ニ）重量平均分子量が５万〜６０万であること。
［２］
重合体ブロックＡを少なくとも２つ含有する、［１］に記載の水添ブロック共重合体。
［３］
共役ジエン単量体単位の二重結合の７５％以上が水添されている、［１］又は［２］に記載の水添ブロック共重合体。
［４］
重合体ブロックＡの含有量が３〜５０質量％である、［１］〜［３］のいずれかに記載の水添ブロック共重合体。
［５］
共役ジエン単量体単位とビニル芳香族単量体単位とからなるランダム共重合体の水添共重合体ブロックＤを少なくとも１つ含有し、その含有量が４０〜９０質量％である、［１］〜［４］のいずれかに記載の水添ブロック共重合体。
［６］
少なくとも片末端に水添重合体ブロックＣを含有する、［１］〜［５］のいずれかに記載の水添ブロック共重合体。
［７］
［１］〜［６］のいずれかに記載の水添ブロック共重合体（ａ）１０〜９０質量部と、
少なくとも１種類のオレフィン系樹脂（ｂ）１０〜９０質量部と、
（ａ）及び（ｂ）の合計１００質量部に対して、
（ａ）以外の熱可塑性樹脂あるいは（ａ）以外の重合体（ｃ）０〜１５０質量部と、
軟化剤（ｄ）０〜１５０質量部と、
を含有する水添ブロック共重合体組成物。
［８］
［１］〜［６］のいずれかに記載の水添ブロック共重合体からなる制振材。
［９］
［１］〜［６］のいずれかに記載の水添ブロック共重合体からなる吸音材。
［１０］
［７］に記載の水添ブロック共重合体組成物からなる制振材。
［１１］
［７］に記載の水添ブロック共重合体組成物からなる吸音材。
［１２］
［７］に記載の水添ブロック共重合体組成物からなる成型体。
【発明の効果】
【００１２】
本発明の水添ブロック共重合体あるいはそれを含む組成物は、柔軟性、耐磨耗性及び耐油性に優れ、例えば、制振・吸音材、成型体（自動車内装材、自動車外装材等）の用途に好適に用いることができる。
【発明を実施するための形態】
【００１３】
以下、本発明を実施するための形態（以下、「本実施形態」と言う。）について詳細に説明する。なお、本発明は、以下の実施形態に限定されるものではなく、その要旨の範囲内で種々変形して実施できる。
【００１４】
［水添ブロック共重合体］
本実施形態の水添ブロック共重合体は、共役ジエン単量体単位とビニル芳香族単量体単位とを含む共重合体の水素添加物である。
【００１５】
本実施形態において、重合体を構成する各単量体単位の命名は、該単量体単位が由来する単量体の命名に従っている。例えば、「ビニル芳香族単量体単位」とは、単量体であるビニル芳香族化合物を重合した結果生ずる、重合体の構成単位を意味し、その構造は、置換ビニル基に由来する置換エチレン基の二つの炭素が結合部位となっている分子構造である。
また、「共役ジエン単量体単位」とは、単量体である共役ジエンを重合した結果生ずる、重合体の構成単位を意味し、その構造は、共役ジエン単量体に由来するオレフィンの二つの炭素が結合部位となっている分子構造である。
【００１６】
なお、本実施形態における水添ブロック共重合体の構成中、「主体とする」とは、所定の共重合体中、又は共重合体ブロック中の割合が７０質量％以上であることを意味し、好ましくは８０質量％以上、より好ましくは９０質量％以上であることを意味する。
【００１７】
本実施形態の水添ブロック共重合体は、ビニル芳香族単量体単位を主体とする重合体ブロックＡ（以下「重合体ブロックＡ」という場合もある。）を少なくとも１個、好ましくは２個以上有し、共役ジエン単量体単位を主体とする非水添重合体ブロックを水添して得られる水添重合体ブロックＢ（以下「水添重合体ブロックＢ」という場合もある。）を少なくとも１つ有する。
【００１８】
また、本実施形態の水添ブロック共重合体は、下記（イ）〜（ニ）を満たす。
（イ）水添重合体ブロックＢの含有量が３質量％以上２０質量％未満であること。
（ロ）全ビニル芳香族単量体単位の含有量が２５質量％以上８５質量％以下であること。
（ハ）水添重合体ブロックＢのうち、少なくとも一つはビニル結合量が６０質量％以上の水添重合体ブロックＣをもつこと。
（ニ）重量平均分子量が５万〜６０万であること。
【００１９】
本実施形態の水添ブロック共重合体及び該重合体を含む組成物において、重合体ブロックＡは、柔軟性及び耐摩耗性の点で重要である。本実施形態の水添ブロック共重合体において、重合体ブロックＡの含有量は、柔軟性の点で５０質量％以下であることが好ましく、耐摩耗性の点で３質量％以上であることが好ましく、１０質量％以上がさらに好ましい。特に柔軟性の良好な水添ブロック共重合体等を得る場合、重合体ブロックＡの含有量は、より好ましくは１０質量％〜５０質量％、さらに好ましくは１０質量％〜４０質量％である。また、特に耐摩耗性の良好な水添ブロック共重合体等を得る場合、重合体ブロックＡの含有量は、より好ましくは１５質量％〜４５質量％、さらに好ましくは２０質量％〜４０質量％である。また、重合体ブロックＡは、機械強度の観点から２個以上含有することが好ましい。重合体ブロックＡの個数の上限は特に限定されないが、例えば、４個である。
【００２０】
本実施形態の水添ブロック共重合体は、全ビニル芳香族単量体単位の含有量が少なくなるにつれ柔軟性に富む傾向がある。
【００２１】
本実施形態の水添ブロック共重合体は、全ビニル芳香族単量体単位の含有量を２５質量％以上にしつつ、重合体ブロックＡの含有量の下限側（３〜１０質量％）に設計するには、共役ジエン単量体単位の占める割合が比較的高い後述のランダム共重合体の水添共重合体ブロックＤを共重合体中で大きな割合を占めるように設計を行うことで、柔軟性が良化する傾向がある。一方、本実施形態の水添ブロック共重合体は、重合体ブロックＡの含有量の上限側（この場合、上限はビニル芳香族単量体単位を質量％に依存し、範囲は上限質量％〜上限値−１０質量％）では、重合体ブロックＡを２つ以上に設計することで引張強度が増大する傾向にある。
【００２２】
他方で、本実施形態の水添ブロック共重合体は、全ビニル芳香族単量体単位の含有量を８５質量％以下にしつつ、重合体ブロックＡの含有量の下限側（３〜１０質量％）に設計するには、後述のランダム共重合体の水添共重合体ブロックＤを含有させることで、柔軟性に富む傾向がある。一方、重合体ブロックＡの含有量の上限側（４０〜５０質量％）では、共重合体中に占める後述のランダム共重合体の水添共重合体ブロックＤの割合を下げ、重合体ブロックＡを２つ以上に設計することで引張強度が増加する傾向がある。
【００２３】
本実施形態において、重合体ブロックＡの含有量は、四酸化オスミウムを触媒として水素添加前のブロック共重合体をターシャリーブチルハイドロパーオキサイドにより酸化分解する方法（Ｉ．Ｍ．ＫＯＬＴＨＯＦＦ、ｅｔａｌ．、Ｊ．Ｐｏｌｙｍ．Ｓｃｉ．１、４２９（１９４６）に記載の方法。以後、四酸化オスミウム酸法と呼ぶ。）で測定することができる。また、重合体ブロックＡの含有量は、水素添加前のブロック共重合体や水素添加後のブロック共重合体を検体として、核磁気共鳴装置（ＮＭＲ）を用いて（Ｙ．Ｔａｎａｋａ、ｅｔ  ａｌ．、ＲＵＢＢＥＲ  ＣＨＥＭＩＳＴＲＹ  ａｎｄ  ＴＥＣＨＮＯＬＯＧＹ  ５４、６８５（１９８１）に記載の方法。以後、ＮＭＲ法と呼ぶ。）測定してもよい。尚、この場合、四酸化オスミウム酸法により水素添加前のブロック共重合体を用いて測定した重合体ブロックＡの含有量（Ｏｓとする）と、ＮＭＲ法により水添後のブロック共重合体を用いて測定した重合体ブロックＡの含有量（Ｎｓとする）には、下記式（Ｆ）に示される相関関係がある。
【００２４】
（Ｏｓ）＝−０．０１２（Ｎｓ）2＋１．８（Ｎｓ）−１３．０  ・・・式（Ｆ）
従って、本実施形態においてＮＭＲ法で水添後のブロック共重合体における重合体ブロックＡの含有量を求める場合、上式（Ｆ）で求められた（Ｏｓ）の値を本実施形態で規定する重合体ブロックＡの含有量とする。
【００２５】
本実施形態の水添ブロック共重合体は、共役ジエン単量体単位を主体とする非水添重合体ブロックを水添して得られる水添重合体ブロックＢを少なくとも１個有する。本実施形態の水添ブロック共重合体において、水添重合体ブロックＢの含有量は、柔軟性、耐磨耗性及び耐油性の点で、３質量％以上２０質量％未満であり、好ましくは４〜１８質量％である。
【００２６】
本実施形態の水添ブロック共重合体において、全ビニル芳香族単量体単位の含有量は、柔軟性、耐磨耗性等の点で、２５質量％以上８５質量％以下であり、好ましくは３０質量％以上７５質量％以下、更に好ましくは４０質量％以上７０質量％以下である。尚、水添ブロック共重合体における全ビニル芳香族単量体単位の含有量は、水素添加前のブロック共重合体や水素添加後のブロック共重合体を検体として、紫外分光光度計を用いて知ることができる。具体的には、後述の実施例に記載の方法で測定することができる。
【００２７】
本実施形態の水添ブロック共重合体において、水添重合体ブロックＢのうち、少なくとも一つはビニル結合量が６０質量％以上の水添重合体ブロックＣをもつ。水添重合体ブロックＣの水添前の共役ジエンのビニル結合量は、柔軟性，耐摩耗性、耐油性の点で６０％以上であり、好ましくは６５％〜９０％、更に好ましくは７０％〜８５％である。なお、本実施形態においては、１，２−ビニル結合と３、４−ビニル結合との合計量（但し、共役ジエンとして１，３−ブタジエンを使用した場合には、１，２−ビニル結合量、共役ジエンとしてイソプレンを用いた場合は３，４−ビニル結合量）を以後ビニル結合量と呼ぶ。ビニル結合量は、水素添加前のブロック共重合体を検体とした赤外分光光度計による測定（例えば、ハンプトン法）により把握することができる。具体的には、後述の実施例に記載の方法で測定することができる。
【００２８】
また、本実施形態の水添ブロック共重合体が、少なくとも片末端に水添重合体ブロックＣを含有することが好ましい。水添ブロック共重合体全体に対して、３質量％以上２０質量％未満の水添重合体ブロックＣを有する構造であると、水添ブロック共重合体及び水添ブロック共重合体組成物において良好な柔軟性を得る観点から好ましい。これは、水添重合体ブロックＣが重合体ブロックＡ同士により形成される物理架橋点に相溶し、凝集力が低下するためと推測される。
【００２９】
さらに、本実施形態の水添ブロック共重合体が、少なくとも片末端に、水添ブロック共重合体全体に対して２０質量％未満の水添重合体ブロックＣを有する構造であると、後述するオレフィン系樹脂（ｂ）との相溶性が向上され、水添ブロック共重合体組成物において良好な柔軟性、耐摩耗性、耐油性を得る観点から好ましい。
【００３０】
本実施形態の水添ブロック共重合体の重量平均分子量は、柔軟性、耐摩耗性、耐油性等のバランスの点で、５万〜６０万であり、好ましくは１０万〜６０万、更に好ましくは１５万〜５０万である。
【００３１】
本実施形態の水添ブロック共重合体の分子量分布は、１０以下、一般に１〜８、好ましくは１．０１〜５である。水添ブロック共重合体の分子量は、ゲルパーミュエーションクロマトグラフィー（ＧＰＣ）による測定を行い、クロマトグラムのピークの分子量を、市販の標準ポリスチレンの測定から求めた検量線（標準ポリスチレンのピーク分子量を使用して作成）を使用して求めた重量平均分子量である。水添ブロック共重合体の分子量分布は、同様にＧＰＣによる測定から求めることができ、重量平均分子量（Ｍｗ）と数平均分子量（Ｍｎ）との比率（Ｍｗ／Ｍｎ）である。具体的には、後述の実施例に記載の方法で測定することができる。
【００３２】
本実施形態の水添ブロック共重合体は共役ジエン単量体単位とビニル芳香族単量体単位とを含むブロック共重合体の水素添加物である。本実施形態の水添ブロック共重合体は、柔軟性、耐磨耗性、耐油性の点から、共役ジエン単量体単位の二重結合の７５％以上が水添されていることが好ましく、より好ましくは８０％以上、更に好ましくは８５％以上、特に好ましくは９０％以上が水添されている。共役ジエン単量体単位の二重結合の水添率の上限は、特に限定されないが、例えば、１００％以下である。なお、本実施形態の水添ブロック共重合体において、ビニル芳香族単量体単位の芳香族二重結合の水添率は、特に制限はないが、好ましくは５０％以下、より好ましくは３０％以下、更に好ましくは２０％以下である。水添ブロック共重合体の各水添率は、核磁気共鳴装置（ＮＭＲ）等を用いて知ることができる。
【００３３】
本実施形態の水添ブロック共重合体は、共役ジエン単量体単位とビニル芳香族単量体単位とからなるランダム共重合体の水添共重合体ブロックＤを少なくとも１個有するのが好ましい。そして、示差走査熱量測定（ＤＳＣ）チャートにおいて、−２０℃〜８０℃の範囲に水添共重合体ブロックＤに起因する結晶化ピークが実質的に存在しない水素添加物が好ましい。ここで、「−２０℃〜８０℃の範囲に水添共重合体ブロックＤに起因する結晶化ピークが実質的に存在しない」とは、この温度範囲において水添共重合体ブロックＤ部分の結晶化に起因するピークが現れない、若しくは結晶化に起因するピークが認められる場合においても、その結晶化による結晶化ピーク熱量が３Ｊ／ｇ未満、好ましくは２Ｊ／ｇ未満、更に好ましくは１Ｊ／ｇ未満であり、特に好ましくは結晶化ピーク熱量が無いことを意味する。
【００３４】
−２０℃〜８０℃の範囲に水添共重合体ブロックＤに起因する結晶化ピークが存在しない水添ブロック共重合体は、柔軟性が良好であり、軟質な塩化ビニル樹脂が使用されている用途への展開に好適である。上記のような−２０℃〜８０℃の範囲に水添共重合体ブロックＤに起因する結晶化ピークが実質的に存在しない水添ブロック共重合体を得るためには、後述するようなビニル結合量の調整や共役ジエン化合物とビニル芳香族化合物とのランダム共重合性を調整する調整剤を用いて後述するような条件下で重合反応を行うことによって得られる非水添共重合体を用いて、水素添加反応を行えばよい。
【００３５】
本実施形態の水添ブロック共重合体において、水添共重合体ブロックＤの含有量は、耐磨耗性の点で４０質量％〜９０質量％が好ましい。更に好ましくは４５質量％〜８０質量％、とりわけ好ましくは５０質量％〜７０質量％である。本実施形態において、水添共重合体ブロックＤを構成するランダム共重合体における共役ジエン単量体単位とビニル芳香族単量体単位との質量割合（共役ジエン／ビニル芳香族）は、好ましくは９５／５〜５／９５、より好ましくは９０／１０〜１０／９０、更に好ましくは８５／１５〜１５／８５である。
【００３６】
本実施形態において、水添共重合体ブロックＤの水素添加前の重合体ブロックにおける共役ジエン部分のミクロ構造（シス、トランス、ビニルの比率）は、後述する極性化合物等の使用により任意に変えることができ、一般的に共役ジエンとして１、３−ブタジエンを使用した場合には、耐摩耗性の点から、１，２−ビニル結合量は１０％〜２０％であることが好ましい。
【００３７】
本実施形態において、水添ブロック共重合体の構造は特に制限はなく、いかなる構造のものでも使用できる。重合体ブロックＡが少なくとも１個、好ましくは２個以上、水添重合体ブロックＢが少なくとも１個、及び水添重合体ブロックＣが少なくとも１個からなる水添ブロック共重合体としては、特に限定されないが、例えば下記一般式で表されるような構造を有するものが挙げられる。
【００３８】
（Ａ−Ｃ）ｎ−Ｄ，（Ａ−Ｄ）ｎ−Ｃ，（Ｄ−Ａ）ｎ−Ｃ，（Ａ−（Ｄ−Ａ）ｎ）−Ｃ，  （Ａ−（Ｂ−Ａ）ｎ）−Ｃ，  （Ａ−（Ｃ−Ａ）ｎ）−Ｄ，  （Ａ−（Ｂ−Ｄ）ｎ−Ａ）−Ｃ，  （Ａ−Ｂ−Ｄ−Ａ）ｎ−Ｃ，  Ａ−（Ｃ−Ｂ）ｎ−Ａ，  Ａ−（Ｃ−Ｂ−Ａ）ｎ−Ｄ，  Ａ−（Ｃ−Ｂ）ｎ−Ａ−Ｄ
（上式において、Ａはビニル芳香族単量体単位を主体とする重合体ブロックＡであり、Ｂは共役ジエン単量体単位を主体とする重合体の水添重合体ブロックＢ、Ｃはビニル結合量が６０％以上の共役ジエン単量体単位を主体とする重合体の水添重合体ブロックＣ、Ｄは共役ジエン単量体単位とビニル芳香族単量体単位とからなるランダム共重合体の水添共重合体ブロックＤである。各ブロックの境界は必ずしも明瞭に区別される必要はない。ランダム共重合体の水添共重合体ブロックＤ中のビニル芳香族単量体単位は均一に分布していても、又はテーパー状に分布していてもよい。またランダム共重合体の水添共重合体ブロックＤには、ビニル芳香族単量体単位が均一に分布している部分及び／又はテーパー状に分布している部分がそれぞれ複数個共存していてもよい。またランダム共重合体の水添共重合体ブロックＤには、ビニル芳香族単量体単位含有量が異なるセグメントが複数個共存していてもよい。また、ｎは１以上の整数、好ましくは１〜５の整数である。）
【００３９】
この中でも、本実施形態において、水添ブロック共重合体の構造は、重合体ブロックＡを２つ有し、末端に水添重合体ブロックＣを有する構造が、耐摩耗性及び耐油性の点で好ましく、Ａ−Ｄ−Ａ−Ｃ構造が、特に好ましい。
【００４０】
本実施形態において共役ジエンは１対の共役二重結合を有するジオレフィンである。共役ジエンとしては、特に限定されないが、例えば１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエンなどが挙げられる。特に一般的なものとしては１，３−ブタジエン、イソプレンが挙げられる。これらは一種のみならず二種以上を使用してもよい。また、ビニル芳香族化合物としては、特に限定されないが、例えばスチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられ、これらは一種のみならず二種以上を使用してもよい。
【００４１】
本実施形態において、水素添加前のブロック共重合体は、特に限定されないが、例えば、炭化水素溶媒中で有機アルカリ金属化合物等の開始剤を用いてアニオンリビング重合により得られる。炭化水素溶媒としては、特に限定されないが、例えばｎ−ブタン、イソブタン、ｎ−ペンタン、ｎ−ヘキサン、ｎ−ヘプタン、ｎ−オクタンの如き脂肪族炭化水素類；シクロヘキサン、シクロヘプタン、メチルシクロヘプタンの如き脂環式炭化水素類；また、ベンゼン、トルエン、キシレン、エチルベンゼンの如き芳香族炭化水素が挙げられる。
【００４２】
また、開始剤としては、特に限定されないが、例えば、一般的に共役ジエン化合物及びビニル芳香族化合物に対しアニオン重合活性があることが知られている脂肪族炭化水素アルカリ金属化合物、芳香族炭化水素アルカリ金属化合物、有機アミノアルカリ金属化合物等が挙げられる。アルカリ金属としては、特に限定されないが、例えば、リチウム、ナトリウム、カリウム等が挙げられる。好適な有機アルカリ金属化合物としては、炭素数１から２０の脂肪族及び芳香族炭化水素リチウム化合物であり、１分子中に１個のリチウムを含む化合物、１分子中に複数のリチウムを含むジリチウム化合物、トリリチウム化合物、テトラリチウム化合物が含まれる。具体的には特に限定されないが、例えば、ｎ−プロピルリチウム、ｎ−ブチルリチウム、ｓｅｃ−ブチルリチウム、ｔｅｒｔ−ブチルリチウム、ｎ−ペンチルリチウム、ｎ−ヘキシルリチウム、ベンジルリチウム、フェニルリチウム、トリルリチウム、ジイソプロペニルベンゼンとｓｅｃ−ブチルリチウムとの反応生成物、さらにジビニルベンゼンとｓｅｃ−ブチルリチウムと少量の１、３−ブタジエンとの反応生成物等が挙げられる。
【００４３】
さらに、米国特許第５，７０８，０９２号明細書、英国特許第２，２４１，２３９号明細書、米国特許第５，５２７，７５３号明細書等に開示されている有機アルカリ金属化合物も使用することができる。
【００４４】
本実施形態において有機アルカリ金属化合物を重合開始剤として共役ジエン化合物とビニル芳香族化合物とを共重合する際に、重合体に組み込まれる共役ジエン化合物に起因するビニル結合（１，２−又は３，４−結合）量の調整や共役ジエン化合物とビニル芳香族化合物とのランダム共重合性を調整するために、調整剤として第３級アミン化合物又はエーテル化合物を添加することができる。第３級アミン化合物としては特に限定されないが、例えば、一般式Ｒ１Ｒ２Ｒ３Ｎ（ただしＲ１、Ｒ２、Ｒ３は炭素数１から２０の炭化水素基又は第３級アミノ基を有する炭化水素基である）の化合物が挙げられる。具体的には、特に限定されないが、例えば、トリメチルアミン、トリエチルアミン、トリブチルアミン、Ｎ，Ｎ−ジメチルアニリン、Ｎ−エチルピペリジン、Ｎ−メチルピロリジン、Ｎ，Ｎ，Ｎ’，Ｎ’−テトラメチルエチレンジアミン、Ｎ，Ｎ，Ｎ’，Ｎ’−テトラエチルエチレンジアミン、１，２−ジピペリジノエタン、トリメチルアミノエチルピペラジン、Ｎ，Ｎ，Ｎ’，Ｎ”，Ｎ”−ペンタメチルエチレントリアミン、Ｎ，Ｎ’−ジオクチル−ｐ−フェニレンジアミン等が挙げられる。
【００４５】
またエーテル化合物としては、直鎖状エーテル化合物及び環状エーテル化合物から選ばれる。直鎖状エーテル化合物としては特に限定されないが、例えば、ジメチルエーテル、ジエチルエーテル、ジフェニルエーテル、エチレングリコールジメチルエーテル、エチレングリコールジエチルエーテル、エチレングリコールジブチルエーテル等のエチレングリコールのジアルキルエーテル化合物類；ジエチレングリコールジメチルエーテル、ジエチレングリコールジエチルエーテル、ジエチレングリコールジブチルエーテル等のジエチレングリコールのジアルキルエーテル化合物類が挙げられる。また、環状エーテル化合物としては特に限定されないが、例えば、テトラヒドロフラン、ジオキサン、２，５−ジメチルオキソラン、２，２，５，５−テトラメチルオキソラン、２，２−ビス（２−オキソラニル）プロパン、フルフリルアルコールのアルキルエーテル等が挙げられる。
【００４６】
本実施形態において有機アルカリ金属化合物を重合開始剤として共役ジエン化合物とビニル芳香族化合物とを共重合する方法は、バッチ重合であっても連続重合であっても、或いはそれらの組み合わせであってもよい。特に成型加工性に優れたブロック共重合体を得るにはバッチ重合方法が推奨される。重合温度は、一般に０℃乃至１８０℃、好ましくは３０℃乃至１５０℃である。重合に要する時間は条件によって異なるが、通常は４８時間以内であり、特に好適には０．１時間乃至１０時間である。又、重合系の雰囲気は窒素ガスなどの不活性ガス雰囲気にすることが好ましい。重合圧力は、上記重合温度範囲でモノマー及び溶媒を液相に維持するに充分な圧力の範囲で行えばよく、特に限定されるものではない。更に、重合系内は触媒及びリビングポリマーを不活性化させるような不純物、例えば水、酸素、炭酸ガスなどが混入しないように留意する必要がある。
【００４７】
本実施形態の水添ブロック共重合体は、前記重合終了時に２官能以上のカップリング剤を必要量添加してカップリング反応を行ってもよい。２官能カップリング剤としては公知のものいずれでもよく、特に限定されない。例えば、ジメチルジクロロシラン、ジメチルジブロモシラン等のジハロゲン化合物、安息香酸メチル、安息香酸エチル、安息香酸フェニル、フタル酸エステル類等の酸エステル類等が挙げられる。また、３官能以上の多官能カップリング剤としては公知のものいずれでもよく、特に限定されない。例えば、３価以上のポリアルコール類、エポキシ化大豆油、ジグリシジルビスフェノールＡ等の多価エポキシ化合物、一般式Ｒ4-nＳｉＸn（ただし、Ｒは炭素数１から２０の炭化水素基、Ｘはハロゲン、ｎは３から４の整数を示す）で示されるハロゲン化珪素化合物、例えばメチルシリルトリクロリド、ｔーブチルシリルトリクロリド、四塩化珪素及びこれらの臭素化物等、一般式Ｒ4ーnＳｎＸn（ただし、Ｒは炭素数１から２０の炭化水素基、Ｘはハロゲン、ｎは３から４の整数を示す）で示されるハロゲン化錫化合物、例えばメチル錫トリクロリド、ｔ−ブチル錫トリクロリド、四塩化錫等の多価ハロゲン化合物が挙げられる。炭酸ジメチルや炭酸ジエチル等も使用できる。
【００４８】
本実施形態の水添ブロック共重合体は、水添ブロック共重合体とポリオレフィン以外の極性樹脂との相容性を良好なものとするため、官能基を有する原子団が結合した変性水添ブロック共重合体であってもよい。極性樹脂としては、特に限定されないが、例えば、ポリアミド系樹脂、ポリエステル系樹脂、ポリカーボネート系樹脂、ポリウレタン系樹脂、ポリフェニレンエーテル系樹脂、ポリフェニレンスルフィド系樹脂、ポリアリレート系樹脂等が挙げられる。官能基含有原子団としては、特に限定されないが、例えば水酸基、カルボニル基、チオカルボニル基、酸ハロゲン化物基、酸無水物基、カルボキシル基、チオカルボキシル酸基、アルデヒド基、チオアルデヒド基、カルボン酸エステル基、アミド基、スルホン酸基、スルホン酸エステル基、リン酸基、リン酸エステル基、アミノ基、イミノ基、ニトリル基、ピリジル基、キノリン基、エポキシ基、チオエポキシ基、スルフィド基、イソシアネート基、イソチオシアネート基、ハロゲン化ケイ素基、シラノール基、アルコキシケイ素基、ハロゲン化スズ基、アルコキシスズ基、フェニルスズ基等から選ばれる官能基を少なくとも１種含有する原子団が挙げられる。そして、水酸基、エポキシ基、アミノ基、シラノール基、アルコキシシラン基から選ばれる官能基を少なくとも１個有する原子団が結合している変性水添ブロック共重合体が好ましい。
【００４９】
官能基を有する変性剤の例としては、特に限定されないが、例えば、テトラグリシジルメタキシレンジアミン、テトラグリシジル−１，３−ビスアミノメチルシクロヘキサン、ε−カプロラクトン、δ−バレロラクトン、４−メトキシベンゾフェノン、γ−グリシドキシエチルトリメトキシシラン、γ−グリシドキシプロピルトリメトキシシラン、γ−グリシドキシプロピルジメチルフェノキシシラン、ビス（γ−グリシドキシプロピル）メチルプロポキシシラン、１，３−ジメチル−２−イミダゾリジノン、１，３−ジエチル−２−イミダゾリジノン、Ｎ，Ｎ'−ジメチルプロピレンウレア、Ｎ−メチル
ピロリドンなどが挙げられる。
【００５０】
変性水添ブロック共重合体は、有機リチウム化合物を重合触媒として上述のような方法で得たブロック共重合体のリビング末端に、官能基含有原子団を生成する変性剤を付加反応させることにより得られるブロック共重合体に水素を添加することにより得ることができる。
【００５１】
変性反応の温度は好ましくは０℃〜１５０℃、より好ましくは２０℃〜１２０℃である。変性反応に要する時間は他の条件によって異なるが、好ましくは２４時間以内であり、特に好適には０．１時間〜１０時間である。
【００５２】
本実施形態の水添ブロック共重合体は、α、β−不飽和カルボン酸又はその誘導体、例えばその無水物、エステル化物、アミド化物、イミド化物でグラフト変性させ、官能基を有する原子団と結合させることができる。α、β−不飽和カルボン酸又はその誘導体の具体例としては、特に限定されないが、例えば、無水マレイン酸、無水マレイン酸イミド、アクリル酸又はそのエステル、メタアクリル酸又はそのエステル、エンド−シス−ビシクロ〔２，２，１〕−５−ヘプテン−２、３−ジカルボン酸又はその無水物などが挙げられる。α、β−不飽和カルボン酸又はその誘導体の付加量は、水添重合体１００質量部当たり、一般に０．０１〜２０質量部、好ましくは０．１〜１０質量部である。
【００５３】
グラフト変性する場合の反応温度は、好ましくは１００〜３００℃、より好ましくは１２０〜２８０℃である。グラフト変性する方法の詳細については、例えば、特開昭６２ー７９２１１号公報を参照できる。
【００５４】
上記で得られたブロック共重合体或いは変性ブロック共重合体を水素添加することにより、本実施形態の水添ブロック共重合体等が得られる。水添触媒としては、特に制限されず、従来から公知である（１）Ｎｉ、Ｐｔ、Ｐｄ、Ｒｕ等の金属をカーボン、シリカ、アルミナ、ケイソウ土等に担持させた担持型不均一系水添触媒、（２）Ｎｉ、Ｃｏ、Ｆｅ、Ｃｒ等の有機酸塩又はアセチルアセトン塩などの遷移金属塩と有機アルミニュウム等の還元剤とを用いる、いわゆるチーグラー型水添触媒、（３）Ｔｉ、Ｒｕ、Ｒｈ、Ｚｒ等の有機金属化合物等のいわゆる有機金属錯体等の均一系水添触媒が用いられる。具体的な水添触媒としては、特に限定されないが、例えば、特公昭４２−８７０４号公報、特公昭４３−６６３６号公報、特公昭６３−４８４１号公報、特公平１−３７９７０号公報、特公平１−５３８５１号公報、特公平２−９０４１号公報に記載された水添触媒を使用することができる。好ましい水添触媒としてはチタノセン化合物及び／又は還元性有機金属化合物との混合物が挙げられる。
【００５５】
チタノセン化合物としては、特に限定されないが、例えば、特開平８−１０９２１９号公報に記載された化合物が使用できる。具体例としては、特に限定されないが、例えば、ビスシクロペンタジエニルチタンジクロライド、モノペンタメチルシクロペンタジエニルチタントリクロライド等の（置換）シクロペンタジエニル骨格、インデニル骨格あるいはフルオレニル骨格を有する配位子を少なくとも１つ以上もつ化合物が挙げられる。また、還元性有機金属化合物としては、特に限定されないが、例えば、有機リチウム等の有機アルカリ金属化合物、有機マグネシウム化合物、有機アルミニウム化合物、有機ホウ素化合物あるいは有機亜鉛化合物等が挙げられる。
【００５６】
本実施形態において、水添反応は一般的に０℃〜２００℃、より好ましくは３０℃〜１５０℃の温度範囲で実施される。水添反応に使用される水素の圧力は０．１ＭＰａ〜１５ＭＰａ、好ましくは０．２ＭＰａ〜１０ＭＰａ、更に好ましくは０．３ＭＰａ〜５ＭＰａである。また、水添反応時間は通常３分〜１０時間、好ましくは１０分〜５時間である。水添反応は、バッチプロセス、連続プロセス、或いはそれらの組み合わせのいずれでも用いることができる。
【００５７】
上記のようにして得られた水添ブロック共重合体の溶液は、必要に応じて触媒残査を除去し、水添ブロック共重合体を溶液から分離することができる。溶媒の分離の方法としては、特に限定されないが、例えば水添後の反応液にアセトン又はアルコール等の水添ブロック共重合体に対する貧溶媒となる極性溶媒を加えて重合体を沈澱させて回収する方法、反応液を撹拌下熱湯中に投入し、スチームストリッピングにより溶媒を除去して回収する方法、又は直接重合体溶液を加熱して溶媒を留去する方法等を挙げることができる。尚、本実施形態の水添ブロック共重合体には、各種フェノール系安定剤、リン系安定剤、イオウ系安定剤、アミン系安定剤等の安定剤を添加することができる。
【００５８】
［水添ブロック共重合体組成物］
本実施形態の水添ブロック共重合体組成物は、上述の水添ブロック共重合体（ａ）（以下、単に（ａ）又は成分（ａ）とも記す。）１０〜９０質量部と、少なくとも１種類のオレフィン系樹脂（ｂ）（以下、単に（ｂ）又は成分（ｂ）とも記す。）１０〜９０質量部と、（ａ）及び（ｂ）の合計１００質量部に対して、（ａ）以外の熱可塑性樹脂あるいは（ａ）以外の重合体（ｃ）（以下、単に（ｃ）又は成分（ｃ）とも記す。）０〜１５０質量部と、軟化剤（ｄ）（以下、単に（ｄ）又は成分（ｄ）とも記す。）０〜１５０質量部と、を含有する。
【００５９】
＜（ｂ）オレフィン系樹脂＞
本実施形態の水添ブロック共重合体組成物を構成するオレフィン系樹脂（ｂ）について説明する。
【００６０】
オレフィン系樹脂（ｂ）としては、特に限定されないが、例えば、ポリエチレン（ＰＥ）、ポリプロピレン（ＰＰ）、１−ブテン、１−ペンテン、１−ヘキセン、３−メチル−１−ブテン、４−メチル−１−ペンテン、１−オクテン等の、α−オレフィン類のホモ重合体が挙げられる。
【００６１】
また、特に限定されないが、例えば、エチレン、プロピレン、ブテン、ペンテン、ヘキセン、オクテン等から選ばれるオレフィンの組み合わせよりなるランダム共重合体、あるいはブロック共重合体が挙げられる。
【００６２】
また、特に限定されないが、例えば、エチレン−プロピレン共重合体、エチレン−１−ブテン共重合体、エチレン−３−メチル−１−ブテン共重合体、エチレン−４−メチル−１−ペンテン共重合体、エチレン−１−ヘキセン共重合体、エチレン−１−オクテン共重合体、エチレン−１−デセン共重合体、プロピレン−１−ブテン共重合体、プロピレン−１−ヘキセン共重合体、プロピレン−１−オクテン共重合体、プロピレン−４−メチル−１−ペンテン共重合体、エチレン−プロピレン−１−ブテン共重合体、プロピレン−１−ヘキセン−エチレン共重合体、プロピレン−１−オクテン−エチレン共重合体等の、エチレン及び／又はプロピレン−α−オレフィン共重合体が挙げられる。
【００６３】
また、エチレン及び／又はプロピレンとの共重合体としては、下記に示す他の不飽和単量体との共重合体も含まれる。
【００６４】
特に限定されないが、例えば、エチレン及び／又はプロピレンとアクリル酸、メタクリル酸、マレイン酸、イタコン酸、アクリル酸メチル、メタクリル酸メチル、無水マレイン酸、アリールマレイン酸イミド、アルキルマレイン酸イミド等の不飽和有機酸又はその誘導体との共重合体、エチレン及び／又はプロピレンと酢酸ビニル等のビニルエステル類との共重合体、さらにエチレン及び／又はプロピレンとジシクロペンタジエン、４−エチリデン−２−ノルボルネン、４−メチル−１，４−ヘキサジエン、５−メチル−１，４−ヘキサジエン等の非共役ジエン等との共重合体が挙げられる。
【００６５】
（ｂ）オレフィン系樹脂は、少なくとも１種類のポリプロピレン系樹脂を含むものであることが好ましい。
【００６６】
また、オレフィン系樹脂（ｂ）は、所定の官能基によって変性されたものであってもよい。
【００６７】
官能基としては、特に限定されないが、例えば、エポキシ基、カルボキシ基、酸無水物、水酸基等が挙げられる。
【００６８】
オレフィン系樹脂（ｂ）を変性させるための官能基含有化合物又は変性剤としては、特に限定されないが、例えば、下記の化合物が挙げられる。
【００６９】
例えば、グリシジルメタアクリレート、グリシジルアクリレート、ビニルグリシジルエーテル、アリルグリシジルエーテル等の不飽和エポキシドや、マレイン酸、フマル酸、イタコン酸、シトラコン酸、アリルコハク酸、無水マレイン酸、無水フマル酸、無水イタコン酸等の不飽和有機酸等が挙げられる。
【００７０】
その他、アイオノマー、塩素化ポリオレフィン等が挙げられる。
【００７１】
オレフィン系樹脂（ｂ）としては、経済性や、本実施形態の水添ブロック共重合体組成物中の成分の相容性を良好なものとして高い透明性を得る観点から、ポリプロピレン・ホモ重合体、エチレン−プロピレン・ランダムあるいはブロック共重合体等のポリプロピレン系樹脂が好ましい。
【００７２】
特に、透明性、柔軟性の観点で、エチレン−プロピレン・ランダム共重合体がより好ましい。
【００７３】
オレフィン系樹脂（ｂ）は、単独の材料により構成されていてもよく、２種以上を併用したものであってもよい。
【００７４】
本実施形態の水添ブロック共重合体組成物において、成分（ａ）及び（ｂ）の合計量を１００質量部とした場合、成分（ｂ）の含有量は、１０〜９０質量部であり、２０〜８０質量部であることが好ましく、３０〜７０質量部であることがより好ましい。
【００７５】
熱可塑性樹脂（ｃ）としては、特に限定されないが、例えば、共役ジエン化合物とビニル芳香族化合物とのブロック共重合樹脂及びその水素添加物（但し、上述した本実施形態の水添ブロック共重合体とは異なる）、前記のビニル芳香族化合物の重合体、前記のビニル芳香族化合物と他のビニルモノマー、例えばエチレン、プロピレン、ブチレン、塩化ビニル、塩化ビニリデン、酢酸ビニル、アクリル酸及びアクリルメチル等のアクリル酸エステル、メタクリル酸及びメタクリル酸メチル等のメタクリル酸エステル、アクリロニトリル、メタクリロニトリル等との共重合樹脂、ゴム変性スチレン系樹脂（ＨＩＰＳ）、アクリロニトリル−ブタジエン−スチレン共重合樹脂（ＡＢＳ）、メタクリル酸エステル−ブタジエン−スチレン共重合樹脂（ＭＢＳ）などが挙げられる。
【００７６】
また、特に限定されないが、例えば、ポリエチレン、エチレンを５０質量％以上含有するエチレンとこれと共重合可能な他のモノマーとの共重合体、例えば、エチレン−プロピレン共重合体、エチレン−ブチレン共重合体、エチレン−ヘキセン共重合体、エチレン−オクテン共重合体、エチレン−酢酸ビニル共重合体及びその加水分解物、エチレン−アクリル酸アイオノマーや塩素化ポリエチレンなどのポリエチレン系樹脂、ポリプロピレン、プロピレンを５０質量％以上含有するプロピレンとこれと共重合可能な他のモノマーとの共重合体、特に限定されないが、例えば、プロピレン−エチレン共重合体、プロピレン−アクリル酸エチル共重合体や塩素化ポリプロピレンなどのポリプロピレン系樹脂、エチレン−ノルボルネン樹脂等の環状オレフィン系樹脂、ポリブテン系樹脂、ポリ塩化ビニル系樹脂、ポリ酢酸ビニル系樹脂及びその加水分解物などが挙げられる。
【００７７】
また、特に限定されないが、例えば、アクリル酸及びそのエステルやアミドの重合体、ポリアクリレート系樹脂、アクリロニトリル及び／又はメタクリロニトリルの重合体、これらのアクリロニトリル系モノマーを５０質量％以上含有する他の共重合可能なモノマーとの共重合体であるニトリル樹脂、ナイロン−４６、ナイロン−６、ナイロン−６６、ナイロン−６１０、ナイロン−１１、ナイロン−１２、ナイロン−６ナイロン−１２共重合体などのポリアミド系樹脂、ポリエステル系樹脂、熱可塑性ポリウレタン系樹脂、ポリ−４，４’−ジオキシジフェニル−２，２’−プロパンカーボネートなどのポリカーボネート系重合体、ポリエーテルスルホンやポリアリルスルホンなどの熱可塑性ポリスルホン、ポリオキシメチレン系樹脂、ポリ（２，６−ジメチル−１，４−フェニレン）エーテルなどのポリフェニレンエーテル系樹脂、ポリフェニレンスルフィド、ポリ４，４’−ジフェニレンスルフィドなどのポリフェニレンスルフィド系樹脂、ポリアリレート系樹脂、ポリエーテルケトン重合体又は共重合体、ポリケトン系樹脂、フッ素系樹脂、ポリオキシベンゾイル系重合体、ポリイミド系樹脂、１，２−ポリブタジエン、トランスポリブタジエンなどのポリブタジエン系樹脂などが挙げられる。
【００７８】
これらの熱可塑性樹脂（ｃ）のうち、特に好ましいのは、ポリスチレン、ゴム変性スチレン系樹脂等のスチレン系樹脂、ポリエチレン、エチレン−プロピレン共重合体、エチレン−プロピレン−ブチレン共重合体、エチレン−ブチレン共重合体、エチレン−ヘキセン共重合体、エチレン−オクテン共重合体、エチレン−酢酸ビニル系共重合体、エチレン−アクリル酸エステル系共重合体、エチレン−メタクリル酸エステル系共重合体等のポリエチレン系重合体、ポリプロピレン、プロピレン−エチレン共重合体等のポリプロピレン系樹脂、ポリアミド系樹脂、ポリエステル系樹脂、ポリカーボネート系樹脂である。これらの熱可塑性樹脂の数平均分子量は一般に１０００以上、好ましくは５０００〜５００万、更に好ましくは１万〜１００万である。
【００７９】
本実施形態の水添ブロック共重合体組成物において、成分（ａ）及び（ｂ）の合計量を１００質量部とした場合、成分（ｃ）の含有量は、０〜１５０質量部であり、０〜１４０質量部であることが好ましく、０〜１３０質量部であることがより好ましい。
【００８０】
＜（ｄ）軟化剤＞
本実施形態の水添ブロック共重合体組成物を構成する軟化剤（ｄ）について説明する。
【００８１】
本実施形態で用いる軟化剤（ｄ）は、組成物を柔軟化させると共に加工性を付与するゴム用軟化剤であることが好ましい。ゴム用軟化材としては、特に限定されないが、例えば、鉱物油や、液状若しくは低分子量の合成軟化剤が挙げられ、中でも、ナフテン系及び／又はパラフィン系のプロセスオイル又はエクステンダーオイルが好ましい。鉱物油系ゴム用軟化剤は、芳香族環、ナフテン環及びパラフィン鎖の混合物であり、パラフィン鎖の炭素数が全炭素の５０％以上を占めるものがパラフィン系と呼ばれ、ナフテン環の炭素数が３０〜４５％のものがナフテン系、また芳香族炭素数が３０％を超えるものが芳香族系と呼ばれる。本実施形態の水添ブロック共重合体組成物には合成軟化剤を用いてもよく、特に限定されないが、例えば、ポリブテン、低分子量ポリブタジエン、流動パラフィン等が使用可能である。中でも、上記した鉱物油系ゴム用軟化剤が好ましい。
【００８２】
本実施形態の水添ブロック共重合体組成物において、成分（ａ）及び（ｂ）の合計量を１００質量部とした場合、成分（ｄ）の含有量は、０〜１５０質量部であり、０〜１３０質量部であることが好ましく、０〜１００質量部であることがより好ましい。軟化剤（ｄ）の量が前記上限値以下であるとブリードアウトを抑制でき、表面感触が良好となる。
【００８３】
本実施形態の水添ブロック共重合体組成物は、得られた粘弾性測定チャートにおいて、ｔａｎδ（損失正接）のピークが好ましくは０℃〜４０℃、より好ましくは５℃〜３５℃、更に好ましくは１０℃〜３０℃に少なくとも１つ存在する。該ｔａｎδのピークは、水添ブロック共重合体の重合体鎖中における共役ジエン単量体単位とビニル芳香単量体単位とからなるランダム共重合体の水添共重合体ブロックＤ及び軟化剤（ｄ）に起因するピークである。このピークの存在が０℃〜４０℃の範囲に少なくとも１つ存在することは、水添ブロック共重合体組成物の耐磨耗性と柔軟性とのバランスの点で好ましい。なお、本実施形態において、水添ブロック共重合体等の重合体鎖中に結合しているビニル芳香族単量体単位を主体とする重合体ブロックＡに起因するｔａｎδのピークの存在位置は特に制限はないが、一般に８０℃を超え、１５０℃の温度範囲内に存在する。
【００８４】
本実施形態の水添ブロック共重合体組成物には、前記成分（ａ）、（ｂ）、（ｃ）、及び（ｄ）以外に、必要に応じて任意の添加剤を配合することができる。添加剤の種類は、熱可塑性樹脂やゴム状重合体の配合に一般的に用いられるものであれば特に制限はない。
【００８５】
例えば、カーボンブラック、酸化チタン等の顔料や着色剤、ステアリン酸、ベヘニン酸、ステアリン酸亜鉛、ステアリン酸カルシウム、ステアリン酸マグネシウム、エチレンビスステアロアミド等の滑剤、離型剤、フタル酸エステル系やアジピン酸エステル化合物、アゼライン酸エステル化合物等の脂肪酸エステル系、ミネラルオイル等の可塑剤、ヒンダードフェノール系酸化防止剤、りん系熱安定剤等の酸化防止剤、ヒンダードアミン系光安定剤、ベンゾトリアゾール系紫外線吸収剤、帯電防止剤、有機繊維、ガラス繊維、炭素繊維、金属ウィスカ等の補強剤、その他添加剤或いはこれらの混合物等が挙げられる。
【００８６】
本実施形態の水添ブロック共重合体組成物には、必要に応じて任意の充填材及び難燃剤を配合することができる。充填材及び難燃剤は熱可塑性樹脂やゴム状重合体の配合に一般的に用いられる物であれば特に制限はない。
【００８７】
充填剤としては、特に限定されないが、例えば、シリカ、炭酸カルシウム、炭酸マグネシウム、水酸化マグネシウム、水酸化アルミニウム、硫酸カルシウム、硫酸バリウム、カーボンブラック、ガラス繊維、ガラスビーズ、ガラスバルーン、ガラスフレーク、グラファイト、酸化チタン、チタン酸カリウムウイスカー、カーボンファイバー、アルミナ、カオリンクレー、ケイ酸、ケイ酸カルシウム、石英、マイカ、タルク、クレー、ジルコニア、チタン酸カリウム、アルミナ、金属粒子等の無機充填剤、木製チップ、木製パウダー、パルプ等の有機充填剤を例示することができる。
【００８８】
充填剤の形状としては、鱗片状、球状、粒状、粉体、不定形状等、特に制限は無い。これらは単独又は複数を組み合わせて使用することが可能である。
【００８９】
次に難燃剤としては、特に限定されず、例えば、臭素化合物が主なハロゲン系、芳香族化合物が主なリン系、金属水酸化物が主な無機系等の難燃剤が挙げられるが、近年環境問題等により無機難燃剤が主流となっており好ましい。無機難燃剤としては特に限定されず、例えば、水酸化マグネシウム、水酸化アルミニウム、水酸化カルシウム等の金属水酸化物、硼酸亜鉛、硼酸バリウム等の金属酸化物、その他炭酸カルシウム、クレー、塩基性炭酸マグネシウム、ハイドロタルサイト等、主に含水金属化合物等を例示することができる。本実施形態においては、上記難燃剤のうち、難燃性向上の点から水酸化マグネシウム等の金属水酸化物が好ましい。なお、上記難燃剤の中には、それ自身の難燃性発現効果は低いが、他の難燃剤と併用することで相乗的により優れた効果を発揮する、いわゆる難燃助剤も含まれる。
【００９０】
充填剤、難燃剤は、シランカップリング剤等の表面処理剤であらかじめ表面処理を行ったタイプを使用することもできる。
【００９１】
また、これらの充填剤、難燃剤は必要に応じ２種以上を併用してもよい。併用する場合は特に限定される物ではなく、充填剤成分同士でも難燃剤成分同士でも、あるいは充填剤と難燃剤との併用でもかまわない。
【００９２】
本実施形態の水添ブロック共重合体組成物には、前記成分（ａ）、（ｂ）、（ｃ）、及び（ｄ）以外に、必要に応じてその他「ゴム・プラスチック配合薬品」（ラバーダイジェスト社編）などに記載された添加剤或いはこれらの混合物等を添加してもよい。
【００９３】
本実施形態の水添ブロック共重合体組成物において、各成分を必要に応じて架橋することができる。架橋の方法は、過酸化物、イオウ等の架橋剤及び必要に応じて共架橋剤等の添加による化学的方法、放射線架橋等を例示することができる。架橋プロセスとしては、静的な方法、動的加硫法等を例示することができる。
【００９４】
架橋剤としては、特に限定されないが、例えば、有機過酸化物、硫黄、フェノール系、イソシアネート系、チウラム系、モルフォリンジスルフィド等を挙げることができ、これらはステアリン酸、オレイン酸、ステアリン酸亜鉛、酸化亜鉛等の架橋助剤、共架橋剤、加硫促進剤等を併用することができる。有機過酸化物架橋剤としては、特に限定されないが、例えば、ヒドロパーオキサイド、ジアルキルパーオキサイド、ジアリルパーオキサイド、ジアシルパーオキサイド、パーオキシエステル、ケトンパーオキサイド等を例示することができる。また電子線、放射線等による物理的架橋法も使用可能である。
【００９５】
本実施形態の水添ブロック共重合体組成物の製造方法は、特に制限されるものではなく、公知の方法が利用できる。例えば、バンバリーミキサー、単軸スクリュー押出機、２軸スクリュー押出機、コニーダ、多軸スクリュー押出機等の一般的な混和機を用いた溶融混練方法、各成分を溶解又は分散混合後、溶剤を加熱除去する方法等が用いられる。本実施形態においては押出機による溶融混合法が生産性、良混練性の点から好ましい。得られる水添ブロック共重合体組成物の形状に特に制限はないが、ペレット状、シート状、ストランド状、チップ状等を挙げることができる。また、溶融混練後、直接成型品とすることもできる。
【００９６】
［用途］
本実施形態の制振材又は吸音材は、上述の水添ブロック共重合体又は上述の水添ブロック共重合体組成物からなる。また、本実施形態の成型体は、上述の水添ブロック共重合体組成物からなる。
【００９７】
本実施形態の水添ブロック共重合体又は水添ブロック共重合体組成物の発泡成型体を得る場合、本実施形態に適用可能な方法は、化学的方法、物理的方法等があり、各々、無機系発泡剤、有機系発泡剤等の化学的発泡剤、物理発泡剤等の発泡剤の添加等により材料内部に気泡を分布させることができる。発泡材料とすることにより、軽量化、柔軟性向上、意匠性向上等を図ることができる。無機系発泡剤としては、特に限定されないが、例えば、重炭酸ナトリウム、炭酸アンモニウム、重炭酸アンモニウム、亜硝酸アンモニウム、アジド化合物、ホウ水素化ナトリウム、金属粉等を例示することができる。
【００９８】
有機系発泡剤としては、特に限定されないが、例えば、アゾジカルボンアミド、アゾビスホルムアミド、アゾビスイソブチロニトリル、アゾジカルボン酸バリウム、Ｎ、Ｎ’−ジニトロソペンタメチレンテトラミン、Ｎ、Ｎ’−ジニトロソ−Ｎ、Ｎ’−ジメチルテレフタルアミド、ベンゼンスルホニルヒドラジド、ｐ−トルエンスルホニルヒドラジド、ｐ、ｐ’−オキシビスベンゼンスルホニルヒドラジド、ｐ−トルエンスルホニルセミカルバジド等を例示することができる。
【００９９】
物理的発泡剤としては、特に限定されないが、例えば、ペンタン、ブタン、ヘキサン等の炭化水素、塩化メチル、塩化メチレン等のハロゲン化炭化水素、窒素、空気等のガス、トリクロロフルオロメタン、ジクロロジフルオロメタン、トリクロロトリフルオロエタン、クロロジフルオロエタン、ハイドロフルオロカーボン等のフッ素化炭化水素等を例示することができる。
【０１００】
本実施形態の水添ブロック共重合体又は水添ブロック共重合体組成物の成型体は、成型品の表面に必要に応じて外観性向上、耐候性、耐傷つき性等向上等を目的として、印刷、塗装、シボ等の加飾等を行うことができる。印刷性、塗装性等を向上させる目的で表面処理を行う場合、表面処理の方法としては、特に制限は無く、物理的方法、化学的方法等を使用可能であり、例えば、コロナ放電処理、オゾン処理、プラズマ処理、火炎処理、酸・アルカリ処理等を挙げることができる。これらのうち、コロナ放電処理が実施の容易さ、コスト、連続処理が可能等の点から好ましい。
【０１０１】
本実施形態の水添ブロック共重合体、又は水添ブロック共重合体組成物は、上記のように様々な用途に使用できるが、成型品として使用する場合、成型方法としては、特に限定されないが、例えば、押出成型、射出成型、中空成型、圧空成型、真空成型、発泡成型、複層押出成型、複層射出成型、高周波融着成型、スラッシュ成型及びカレンダー成型などを用いることができる。成型品の例としては、特に限定されないが、例えば、シート、フィルム、チューブや、不織布や繊維状の成型品、合成皮革等が挙げられる。本実施形態の水添ブロック共重合体及び水添ブロック共重合体組成物からなる成型品は、特に限定されないが、例えば、食品包装材料、医療用具材料、家電製品及びその部品、電子デバイス及びその部品、自動車部品、工業部品、家庭用品、玩具等の素材、履物用素材、繊維素材、粘・接着剤用素材、アスファルト改質剤などに利用できる。自動車部品の具体例としては、特に限定されないが、例えば、トリム、サイドモール、グロメット、ノブ、ウェザーストリップ、窓枠とそのシーリング材、アームレスト、ドアグリップ、ハンドルグリップ、コンソールボックス、ベッドレスト、インストルメントパネル、バンパー、スポイラー、エアバック装置の収納カバー等が挙げられる。医療用具の具体例としては、特に限定されないが、例えば、血液バッグ、血小板保存バック、輸液（薬液）バック、人工透析用バック、医療用チューブ、カテーテル等が挙げられる。その他工業用或いは食品用ホース、掃除機ホース、電冷パッキン、電線その他の各種被覆材、グリップ用被覆材、軟質人形等、粘接着テープ・シート・フィルム基材、表面保護フィルム基材及び該フィルム用粘接着剤、カーペット用粘接着剤、ストレッチ包装用フィルム、熱収縮性フィルム、被覆鋼管用被覆材、シーラントなどに用いることができる。
【実施例】
【０１０２】
以下、実施例及び比較例により本発明を具体的に説明するが、本発明はこれらの例によって何ら限定されるものではない。
【０１０３】
また、以下の実施例において、非水添重合体又は水添ブロック共重合体に関する特性や物性は、以下の方法で測定した。
【０１０４】
Ｉ．水添ブロック共重合体の特性
Ｉ−１）全ビニル芳香族（スチレン）単量体単位の含有量
全ビニル芳香族（スチレン）単量体単位の含有量は、水添前のブロック共重合体を用い、紫外分光光度計（装置名：ＵＶ−２４５０；日本国、島津製作所製）により測定した。
【０１０５】
Ｉ−２）ビニル芳香族量体単位を主体とする重合体ブロックＡの含有量（Ｏｓ値）
ビニル芳香族化合物単量体単位を主体とする重合体ブロックＡの含有量は、水添前のブロック共重合体を用い、Ｉ．Ｍ．Ｋｏｌｔｈｏｆｆ，ｅｔａｌ．，Ｊ．Ｐｏｌｙｍ．Ｓｃｉ．１，４２９（１９４６）に記載の四酸化オスミウム分解法で測定した。水添前のブロック共重合体の分解にはオスミウム酸溶液の０．１ｇ／１２５ｍＬ第３級ブタノール溶液を用いた。なお、ここで得られるビニル芳香族単量体単位を主体とする重合体ブロックＡ（ポリスチレンブロック）の含有量を「Ｏｓ値」と称する。
水添ブロック共重合体におけるビニル芳香族単量体単位を主体とする重合体ブロックＡの含有量を測定する場合は、核磁気共鳴装置（装置名：ＪＭＮ−２７０ＷＢ；日本国、日本電子社製）を使用して、Ｙ．Ｔａｎａｋａ，ｅｔａｌ．，ＲＵＢＢＥＲＣＨＥＭＩＳＴＲＹａｎｄＴＥＣＨＮＯＬＯＧＹ５４，６８５（１９８１）に記載の方法に準じて測定した。具体的には、水添ブロック共重合体の３０ｍｇを１ｇの重クロロホルムに溶解したものを試料とし、1Ｈ−ＮＭＲを測定した。1Ｈ−ＮＭＲによって得られる水添ブロック共重合体におけるビニル芳香族単量体単位を主体とする重合体ブロックＡ（ポリスチレンブロック）の含有量（Ｎｓ値）を全積算値に対する化学シフト６．９〜６．３ｐｐｍの積算値の比率から求め、その後、Ｎｓ値をＯｓ値に換算した。水添ブロック共重合体についての計算方法を下記に示す。
・ブロックスチレン（Ｓｔ）強度：（６．９〜６．３ｐｐｍ）積算値／２
・ランダムスチレン（Ｓｔ）強度：（７．５〜６．９ｐｐｍ）積算値−３（ブロックＳｔ強度）
・エチレン・ブチレン（ＥＢ）強度：全積算値−３｛（ブロックＳｔ強度）＋（ランダムＳｔ強度）｝／８
・1Ｈ−ＮＭＲで得られるポリスチレンブロック含有量（Ｎｓ値）＝１０４（ブロックＳｔ強度）／［１０４｛（ブロックＳｔ強度）＋（ランダムＳｔ強度）｝＋５６（ＥＢ強度）］
・Ｏｓ値＝−０．０１２（Ｎｓ）2＋１．８（Ｎｓ）−１３．０
【０１０６】
Ｉ−３）ビニル結合量
水添前のブロック共重合体を用い、赤外分光光度計（装置名：ＦＴ／ＩＲ−２３０；日本国、日本分光社製）により水添重合体ブロックＢ（ポリブタジエンブロック）のビニル結合量を測定した。共重合体の場合のビニル結合量はハンプトン法により算出し、単独重合体の場合のビニル結合量はモレロ法によって算出した。
【０１０７】
Ｉ−４）水添重合体ブロックＢ（ポリブタジエンブロック）の含有量
水添重合体ブロックＢ（ポリブタジエンブロック）の含有量は、水添重合体ブロックＢを重合する前後のポリマーを抜き出して、紫外分光高度計によるビニル芳香族重合体含有量の定量を行い、その測定値から算出した。
【０１０８】
Ｉ−５）ランダム共重合体の水添共重合体ブロックＤの含有量
ランダム共重合体の水添共重合体ブロックＤの含有量は、「四酸化オスミウム分解法」によるビニル芳香族重合体ブロック成分の定量と、前述の水添重合体ブロックＢの含有量の定量とを行い、その測定値から算出した。
【０１０９】
Ｉ−６）ランダム共重合体の水添共重合体ブロックＤにおける共役ジエン単量体単位とビニル芳香族単量体単位の含有量
ランダム共重合体の水添共重合体ブロックＤにおけるビニル芳香族単量体単位の含有量は、ランダム共重合体の水添共重合体ブロックＤを重合する前後のポリマーを抜き出して、紫外分光光度計によるビニル芳香族重合体含有量の定量と、「四酸化オスミウム分解法」によるビニル芳香族重合体ブロック成分の定量とを行い、その測定値から算出した。
【０１１０】
Ｉ−７）水添重合体ブロックＣの片末端の存在の有無の確認方法
水添重合体ブロックＣの片末端の有無は、重合開始後最初のステップの後のポリマー及び、重合完了直前のステップ前後のポリマーを抜き出して、紫外分光光度計によるビニル芳香族重合体の定量を行い、当該ブロックが共役ジエン単量体単位を主体とする水添重合体ブロックＣであることを確認した。
【０１１１】
Ｉ−８）各重合体ブロックの個数の確認方法
各重合体ブロックの個数は、各重合ステップ前後のポリマーを抜き出して、紫外分光光度計によるビニル芳香族重合体の定量を行うことで、各ステップで重合されたポリマーが、重合体ブロックＡ、Ｂ、Ｄの何れに該当するか、及び各ブロック個数を確認した。
【０１１２】
Ｉ−９）重量平均分子量及び分子量分布
重量平均分子量及び分子量分布は、ＧＰＣ装置（米国、ウォーターズ製）を用いて測定した。溶媒にはテトラヒドロフランを用い、３５℃で測定した。市販の標準ポリスチレンを用いて作製した検量線（標準ポリスチレンのピーク分子量を測定して作成）を使用し、クロマトグラムのピークの分子量から重量平均分子量を求めた。また、分子量分布は、重量平均分子量（Ｍｗ）と数平均分子量（Ｍｎ）との比（Ｍｗ／Ｍｎ）である。
【０１１３】
Ｉ−１０）水添ブロック共重合体における共役ジエン単量体単位の二重結合の水添率
水添率は核磁気共鳴装置（装置名：ＤＰＸ−４００；ドイツ国、ＢＲＵＫＥＲ社製）を用いて測定した。
【０１１４】
Ｉ−１１）１００％モジュラス（１００％Ｍｏ）
１００％モジュラスを柔軟性の指標とした。ＪＩＳ  Ｋ６２５１に準拠して、水添ブロック共重合体の圧縮試験片の引張特性を測定し、１００％延伸時の応力（以下、１００％モジュラスと呼ぶ）を計測した。１００％モジュラスは小さいほど柔軟性が良好であり、７０ｋｇ／ｃｍ2以下が好ましい。引張速度は５００ｍｍ／分、測定温度は２３℃で行った。
【０１１５】
Ｉ−１２）引張強度（Ｔｂ）、破断伸び（Ｅｂ）
引張強度（Ｔｂ）及び破断伸び（Ｅｂ）は、ＪＩＳ  Ｋ６２５１に従い、３号ダンベル、クロスヘッドスピード５００ｍｍ／分で測定した。引張強度は、３００ｋｇ／ｃｍ2以上が実用上好ましい。破断伸びは、２５０％以上あれば実用上好ましい。
【０１１６】
ＩＩ．水添ブロック共重合体組成物の特性
ＩＩ−１）柔軟性
ＪＩＳ  Ｋ６２５１に準拠して、水添ブロック共重合体組成物の圧縮試験片の引張特性を測定した。柔軟性は１００％延伸時の応力（以下、１００％Ｍｏと呼ぶ）をその指標とした。１００％Ｍｏが小さいほど柔軟性が良好であり、１１０ｋｇ／ｃｍ2以下が好ましい。引張速度は５００ｍｍ／分、測定温度は２３℃で行った。
【０１１７】
ＩＩ−２）耐磨耗性
学振型摩擦試験器（テスター産業株式会社製、ＡＢ−３０１型）を用い、成型シート表面（皮シボ加工面）を、摩擦布カナキン３号綿、荷重５００ｇで摩擦後、シボ深さを測定し、シボ深さ残存率（下記式１で計算）によって、以下の基準で判定した。シボ深さは東京精密社製の表面粗さ計Ｅ−３５Ａで測定した。
【０１１８】
シボ深さ残存率＝（摩擦後のシボ深さ）／（摩擦前のシボ深さ）×１００    （式１）
【０１１９】
◎：摩擦回数１０、０００回後に、シボ深さ残存率が  ７５％以上
○：摩擦回数１０、０００回後に、シボ深さ残存率が  ７５％未満５０％以上
△：摩擦回数１０、０００回後に、シボ深さ残存率が  ５０％未満２５％以上
×：摩擦回数１０、０００回後に、シボ深さ残存率が  ２５％未満
【０１２０】
ＩＩ−３）耐油性
ＪＩＳ  Ｋ６２５８に準拠し、日本サン石油（株）製のＩＲＭ９０３オイルに試験片を浸漬して、浸漬前後での質量を測定した。浸漬前の試験片の質量を１００％として浸漬によって増加した分の質量分率（％）を膨潤率として算出した。試験油による試験片の膨潤が全くなかった場合は０％となるが、膨潤が大きいほど数字は大きくなるため、膨潤率は０％以上で、値が小さいほど、耐油性に優れることを意味する。膨潤率は、１００％未満が好ましく、より好ましくは５０％以下である。
【０１２１】
◎：膨潤率が  ５０％以下
○：膨潤率が  ５０％以上１００％未満
△：膨潤率が  １００％以上１５０％未満
×：膨潤率が  １５０％以上
【０１２２】
＜水添触媒の調製＞
以下の実施例及び比較例において、共重合体の水添反応に用いた水添触媒は下記の方法で調製した。
【０１２３】
窒素置換した反応容器に乾燥及び精製したシクロヘキサン１リットルを仕込み、ビス（η５−シクロペンタジエニル）チタニウムジクロリド１００ミリモルを添加し、十分に攪拌しながらトリメチルアルミニウム２００ミリモルを含むｎ−ヘキサン溶液を添加して、室温にて約３日間反応させた。これにより水添触媒が得られた。
【０１２４】
［水添ブロック共重合体の調製］
［製造実施例１］
内容積が１０Ｌの攪拌装置及びジャケット付き槽型反応器を使用してバッチ重合を行った。はじめに、スチレン５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３４質量部とスチレン４３質量部を含むシクロヘキサン溶液（濃度２０質量％）を加えて７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８６％であった。得られたポリマーは、スチレン含有量５２質量％、ポリスチレンブロック含有量５質量％、ポリブタジエンブロック部のビニル結合量８６質量％、重量平均分子量１６．５万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１）の水素添加率（共役ジエン単量体単位の二重結合の水添率）は、９９％であった。得られた水添ブロック共重合体の特性を表１に示した。
【０１２５】
＜製造実施例２＞
内容積が１０Ｌの攪拌装置及びジャケット付き槽型反応器を使用してバッチ重合を行った。はじめに、スチレン５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン１８質量部を含むシクロヘキサン溶液（濃度２０質量％）を加え、更にナトリウム−ｔ−ペントキシドをｎ−ブチルリチウム１モルに対して０．０８モル添加し、５０℃で１時間重合した。最後に、ブタジエン３４質量部とスチレン４３質量部を含むシクロヘキサン溶液（濃度２０質量％）を加えて７０℃で１時間重合した。この時点でサンプリングしたポリマーのポリブタジエン部のビニル結合量を測定したところ、８５％であった。得られたポリマーは、スチレン含有量５２質量％、ポリスチレンブロック含有量５質量％、ポリブタジエンブロック部のビニル結合量８５質量％、重量平均分子量１７．５万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２）の水素添加率（共役ジエン単量体単位の二重結合の水添率）は、９８％であった。得られた水添ブロック共重合体の特性を表１に示した。
【０１２６】
＜製造実施例３＞
内容積が１０Ｌの攪拌装置及びジャケット付き槽型反応器を使用してバッチ重合を行った。はじめに、ブタジエン３４質量部とスチレン４３質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、スチレン５質量部を含むシクロヘキサン溶液（濃度２０質量％）を加えて、７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８５％であった。得られたポリマーは、スチレン含有量５２質量％、ポリスチレンブロック含有量５質量％、ポリブタジエンブロック部のビニル結合量８５質量％、重量平均分子量１７．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３）の水素添加率（共役ジエン単量体単位の二重結合の水添率）は、９８％であった。得られた水添ブロック共重合体の特性を表１に示した。
【０１２７】
＜製造実施例４＞
内容積が１０Ｌの攪拌装置及びジャケット付き槽型反応器を使用してバッチ重合を行った。はじめに、スチレン５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン５３質量部とスチレン２４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。最後に、ブタジエン１８質量部を含むシクロヘキサン溶液（濃度２０質量％）を加えて５０℃で１時間重合した。この時点でサンプリングしたポリマーのポリブタジエン部のビニル結合量を測定したところ、８０％であった。得られたポリマーは、スチレン含有量３０質量％、ポリスチレンブロック含有量５質量％、ポリブタジエンブロック部のビニル結合量８０質量％、重量平均分子量１７．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー４）の水素添加率（共役ジエン単量体単位の二重結合の水添率）は、９８％であった。得られた水添ブロック共重合体の特性を表１に示した。
【０１２８】
＜製造実施例５＞
内容積が１０Ｌの攪拌装置及びジャケット付き槽型反応器を使用してバッチ重合を行った。はじめに、スチレン５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン１６質量部とスチレン７５質量部を含むシクロヘキサン溶液（濃度２０質量％）を加えて７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量８０質量％、ポリスチレンブロック含有量５質量％、ポリブタジエンブロック部のビニル結合量８０質量％、重量平均分子量１７．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー５）の水素添加率（共役ジエン単量体単位の二重結合の水添率）は、９８％であった。得られた水添ブロック共重合体の特性を表１に示した。
【０１２９】
＜製造実施例６＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン４３質量部とスチレン３３質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量５３質量％、ポリスチレンブロック含有量２０質量％、ポリブタジエンブロック部のビニル結合量８０質量％、重量平均分子量１４．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー６）の水素添加率（共役ジエン単量体単位の二重結合の水添率）は、９８％であった。得られた水添ブロック共重合体の特性を表１に示した。
【０１３０】
＜製造実施例７＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３８質量部とスチレン３８質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７７％であった。得られたポリマーは、スチレン含有量５８質量％、ポリスチレンブロック含有量２０質量％、ポリブタジエンブロック部のビニル結合量７７質量％、重量平均分子量１５．１万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー７）の水素添加率（共役ジエン単量体単位の二重結合の水添率）は、９８％であった。得られた水添ブロック共重合体の特性を表１に示した。
【０１３１】
＜製造実施例８＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン６１質量部とスチレン１５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８１％であった。得られたポリマーは、スチレン含有量３５質量％、ポリスチレンブロック含有量２０質量％、ポリブタジエンブロック部のビニル結合量８１質量％、重量平均分子量１４．９万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー８）の水素添加率（共役ジエン単量体単位の二重結合の水添率）は、９６％であった。得られた水添ブロック共重合体の特性を表１に示した。
【０１３２】
＜製造実施例９＞
内容積が１０Ｌの攪拌装置及びジャケット付き槽型反応器を使用してバッチ重合を行った。はじめに、スチレン１２．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン４７質量部とスチレン１０質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８１％であった。得られたポリマーは、スチレン含有量３５質量％、ポリスチレンブロック含有量２５質量％、ポリブタジエンブロック部のビニル結合量８１質量％、重量平均分子量１４．９万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー９）の水素添加率（共役ジエン単量体単位の二重結合の水添率）は、９６％であった。得られた水添ブロック共重合体の特性を表１に示した。
【０１３３】
＜製造実施例１０＞
内容積が１０Ｌの攪拌装置及びジャケット付き槽型反応器を使用してバッチ重合を行った。はじめに、スチレン４０．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン１５質量部を含むシクロヘキサン溶液（濃度２０質量％）を加えて７０℃で１時間重合した。次に、スチレン４０．５質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８５％であった。得られたポリマーは、スチレン含有量８１質量％、ポリスチレンブロック含有量８１質量％、ポリブタジエンブロック部のビニル結合量８５質量％、重量平均分子量１５．８万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１０）の水素添加率（共役ジエン単量体単位の二重結合の水添率）は、９８％であった。得られた水添ブロック共重合体の特性を表１に示した。
【０１３４】
＜製造実施例１１＞
内容積が１０Ｌの攪拌装置及びジャケット付き槽型反応器を使用してバッチ重合を行った。はじめに、スチレン５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン６１質量部とスチレン２５質量部を含むシクロヘキサン溶液（濃度２０質量％）を加えて７０℃で１時間重合した。次に、スチレン５質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量３５質量％、ポリスチレンブロック含有量１０質量％、ポリブタジエンブロック部のビニル結合量８０質量％、重量平均分子量１６．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１１）の水素添加率（共役ジエン単量体単位の二重結合の水添率）は、９７％であった。得られた水添ブロック共重合体の特性を表１に示した。
【０１３５】
＜製造実施例１２＞
内容積が１０Ｌの攪拌装置及びジャケット付き槽型反応器を使用してバッチ重合を行った。はじめに、スチレン０．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３６質量部とスチレン４５質量部を含むシクロヘキサン溶液（濃度２０質量％）を加えて７０℃で１時間重合した。次に、スチレン０．５質量部を含むシクロヘキサン溶液を投入して、７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量４６質量％、ポリスチレンブロック含有量１質量％、ポリブタジエンブロック部のビニル結合量８０質量％、重量平均分子量１６．５万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１２）の水素添加率（共役ジエン単量体単位の二重結合の水添率）は、９８％であった。得られた水添ブロック共重合体の特性を表１に示した。
【０１３６】
＜製造実施例１３＞
内容積が１０Ｌの攪拌置及びジャケット付き槽型反応器を使用してバッチ重合を行った。はじめに、スチレン２．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３４質量部とスチレン４３質量部を含むシクロヘキサン溶液（濃度２０質量％）を加えて７０℃で１時間重合した。次に、スチレン２．５質量部を含むシクロヘキサン溶液を投入して、７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量４８質量％、ポリスチレンブロック含有量５質量％、ポリブタジエンブロック部のビニル結合量８０質量％、重量平均分子量１６．５万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１３）の水素添加率（共役ジエン単量体単位の二重結合の水添率）は、９８％であった。得られた水添ブロック共重合体の特性を表１に示した。
【０１３７】
＜製造実施例１４＞
内容積が１０Ｌの攪拌装置及びジャケット付き槽型反応器を使用してバッチ重合を行った。はじめに、スチレン５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３５質量部とスチレン５１質量部を含むシクロヘキサン溶液（濃度２０質量％）を加えて７０℃で１時間重合した。次に、スチレン５質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７６％であった。得られたポリマーは、スチレン含有量６１質量％、ポリスチレンブロック含有量１０質量％、ポリブタジエンブロック部のビニル結合量７６質量％、重量平均分子量１５．２万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１４）の水素添加率（共役ジエン単量体単位の二重結合の水添率）は、９９％であった。得られた水添ブロック共重合体の特性を表１に示した。
【０１３８】
＜製造実施例１５＞
内容積が１０Ｌの攪拌装置及びジャケット付き槽型反応器を使用してバッチ重合を行った。はじめに、スチレン１５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン２８質量部とスチレン３８質量部を含むシクロヘキサン溶液（濃度２０質量％）を加えて７０℃で１時間重合した。次に、スチレン１５質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量６８質量％、ポリスチレンブロック含有量３０質量％、ポリブタジエンブロック部のビニル結合量８０質量％、重量平均分子量１４．４万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１５）の水素添加率（共役ジエン単量体単位の二重結合の水添率）は、９８％であった。得られた水添ブロック共重合体の特性を表１に示した。
【０１３９】
＜製造実施例１６＞
内容積が１０Ｌの攪拌装置及びジャケット付き槽型反応器を使用してバッチ重合を行った。はじめに、スチレン２５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン１９質量部とスチレン２７質量部を含むシクロヘキサン溶液（濃度２０質量％）を加えて７０℃で１時間重合した。次に、スチレン２５質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８２％であった。得られたポリマーは、スチレン含有量７７質量％、ポリスチレンブロック含有量５０質量％、ポリブタジエンブロック部のビニル結合量８２質量％、重量平均分子量１５．２万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１６）の水素添加率（共役ジエン単量体単位の二重結合の水添率）は、９８％であった。得られた水添ブロック共重合体の特性を表１に示した。
【０１４０】
＜製造実施例１７＞
内容積が１０Ｌの攪拌装置及びジャケット付き槽型反応器を使用してバッチ重合を行った。はじめに、スチレン２３．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン１５質量部とスチレン２０質量部を含むシクロヘキサン溶液（濃度２０質量％）を加えて７０℃で１時間重合した。次に、スチレン２３．５質量部を含むシクロヘキサン溶液を投入して、７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量６７質量％、ポリスチレンブロック含有量４７質量％、ポリブタジエンブロック部のビニル結合量８０質量％、重量平均分子量１５．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１７）の水素添加率（共役ジエン単量体単位の二重結合の水添率）は、９８％であった。得られた水添ブロック共重合体の特性を表１に示した。
【０１４１】
＜製造実施例１８＞
内容積が１０Ｌの攪拌装置及びジャケット付き槽型反応器を使用してバッチ重合を行った。はじめに、スチレン０．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン４２質量部とスチレン５３質量部を含むシクロヘキサン溶液（濃度２０質量％）を加えて７０℃で１時間重合した。次に、スチレン０．５質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量５６質量％、ポリスチレンブロック含有量１質量％、ポリブタジエンブロック部のビニル結合量８０質量％、重量平均分子量１５．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１８）の水素添加率（共役ジエン単量体単位の二重結合の水添率）は、９８％であった。得られた水添ブロック共重合体の特性を表１に示した。
【０１４２】
＜製造実施例１９＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン２９質量部とスチレン４３質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８２％であった。得られたポリマーは、スチレン含有量６３質量％、ポリスチレンブロック含有量２０質量％、ポリブタジエンブロック部のビニル結合量８２質量％、重量平均分子量１５．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー１９）の水素添加率（共役ジエン単量体単位の二重結合の水添率）は、９９％であった。得られた水添ブロック共重合体の特性を表１に示した。
【０１４３】
＜製造実施例２０＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン２５質量部とスチレン３７質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン１８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７６％であった。得られたポリマーは、スチレン含有量５７質量％、ポリスチレンブロック含有量２０質量％、ポリブタジエンブロック部のビニル結合量７６質量％、重量平均分子量１６．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２０）の水素添加率（共役ジエン単量体単位の二重結合の水添率）は、９９％であった。得られた水添ブロック共重合体の特性を表１に示した。
【０１４４】
＜製造実施例２１＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン２９質量部とスチレン４３質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン８質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、６５％であった。得られたポリマーは、スチレン含有量６３質量％、ポリスチレンブロック含有量２０質量％、ポリブタジエンブロック部のビニル結合量６５質量％、重量平均分子量１５．１万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２１）の水素添加率（共役ジエン単量体単位の二重結合の水添率）は、９８％であった。得られた水添ブロック共重合体の特性を表１に示した。
【０１４５】
＜製造実施例２２＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０８質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７９％であった。得られたポリマーは、スチレン含有量６５質量％、ポリスチレンブロック含有量２０質量％、ポリブタジエンブロック部のビニル結合量７９質量％、重量平均分子量６．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２２）の水素添加率（共役ジエン単量体単位の二重結合の水添率）は、９９％であった。得られた水添ブロック共重合体の特性を表１に示した。
【０１４６】
＜製造実施例２３＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０４質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８１％であった。得られたポリマーは、スチレン含有量６５質量％、ポリスチレンブロック含有量２０質量％、ポリブタジエンブロック部のビニル結合量８１質量％、重量平均分子量３０．２万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２３）の水素添加率（共役ジエン単量体単位の二重結合の水添率）は、９７％であった。得られた水添ブロック共重合体の特性を表１に示した。
【０１４７】
＜製造実施例２４＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０２質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量６５質量％、ポリスチレンブロック含有量２０質量％、ポリブタジエンブロック部のビニル結合量８０質量％、重量平均分子量５５．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２４）の水素添加率（共役ジエン単量体単位の二重結合の水添率）は、９８％であった。得られた水添ブロック共重合体の特性を表１に示した。
【０１４８】
＜製造実施例２５＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン４３質量部とスチレン３３質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量５３質量％、ポリスチレンブロック含有量２０質量％、ポリブタジエンブロック部のビニル結合量８０質量％、重量平均分子量１４．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２５）の水素添加率（共役ジエン単量体単位の二重結合の水添率）は、７８％であった。得られた水添ブロック共重合体の特性を表１に示した。
【０１４９】
＜製造実施例２６＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン４３質量部とスチレン３３質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量５３質量％、ポリスチレンブロック含有量２０質量％、ポリブタジエンブロック部のビニル結合量８０質量％、重量平均分子量１４．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２６）の水素添加率（共役ジエン単量体単位の二重結合の水添率）は、７０％であった。得られた水添ブロック共重合体の特性を表１に示した。
【０１５０】
＜製造実施例２７＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７０％であった。得られたポリマーは、スチレン含有量６５質量％、ポリスチレンブロック含有量２０質量％、ポリブタジエンブロック部のビニル結合量７０質量％、重量平均分子量１５．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２７）の水素添加率（共役ジエン単量体単位の二重結合の水添率）は、５０％であった。得られた水添ブロック共重合体の特性を表１に示した。
【０１５１】
＜製造実施例２８＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン４３質量部とスチレン３３質量部を含むシクロヘキサン溶液（濃度２０質量％）を加えて７０℃で１時間重合した。次に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。最後に、スチレン１０質量部を含むシクロヘキサン溶液を投入して、７０℃で１時間重合した。この時点でサンプリングしたポリマーのポリブタジエン部のビニル結合量を測定したところ、３０％であった。得られたポリマーは、スチレン含有量５３質量％、ポリスチレンブロック含有量２０質量％、ポリブタジエンブロック部のビニル結合量８０質量％、重量平均分子量１４．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２８）の水素添加率（共役ジエン単量体単位の二重結合の水添率）は、９８％であった。得られた水添ブロック共重合体の特性を表１に示した。
【０１５２】
＜製造比較例１＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて５０℃で１時間重合した。この時点でサンプリングしたポリマーのポリブタジエン部のビニル結合量を測定したところ、３０％であった。得られたポリマーは、スチレン含有量６５質量％、ポリスチレンブロック含有量２０質量％、ポリブタジエンブロック部のビニル結合量３０質量％、重量平均分子量１５．１万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー２９）の水素添加率（共役ジエン単量体単位の二重結合の水添率）は、９８％であった。得られた水添ブロック共重合体の特性を表２に示した。
【０１５３】
＜製造比較例２＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．９モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて５０℃で１時間重合した。この時点でサンプリングしたポリマーのポリブタジエン部のビニル結合量を測定したところ、５５％であった。得られたポリマーは、スチレン含有量６５質量％、ポリスチレンブロック含有量２０質量％、ポリブタジエンブロック部のビニル結合量５５質量％、重量平均分子量１５．１万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３０）の水素添加率（共役ジエン単量体単位の二重結合の水添率）は、９８％であった。得られた水添ブロック共重合体の特性を表２に示した。
【０１５４】
＜製造比較例３＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．１質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、ナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量６５質量％、ポリスチレンブロック含有量２０質量％、ポリブタジエンブロック部のビニル結合量８０質量％、重量平均分子量３．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３１）の水素添加率（共役ジエン単量体単位の二重結合の水添率）は、９８％であった。得られた水添ブロック共重合体の特性を表２に示した。
【０１５５】
＜製造比較例４＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０３質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３１質量部とスチレン４５質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン４質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量６５質量％、ポリスチレンブロック含有量２０質量％、ポリブタジエンブロック部のビニル結合量８０質量％、重量平均分子量６５．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３２）の水素添加率（共役ジエン単量体単位の二重結合の水添率）は、９８％であった。得られた水添ブロック共重合体の特性を表２に示した。
【０１５６】
＜製造比較例５＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン２２質量部とスチレン３３質量部を含むシクロヘキサン溶液（濃度２０質量％）を加えて７０℃で１時間重合した。次に、スチレン１０質量部を含むシクロヘキサン溶液を投入して、７０℃で１時間重合した。最後に、ブタジエン２５質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７０％であった。得られたポリマーは、スチレン含有量５３質量％、ポリスチレンブロック含有量２０質量％、ポリブタジエンブロック部のビニル結合量７０質量％、重量平均分子量１５．３万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３３）の水素添加率（共役ジエン単量体単位の二重結合の水添率）は、９８％であった。得られた水添ブロック共重合体の特性を表２に示した。
【０１５７】
＜製造比較例６＞
内容積が１０Ｌの攪拌装置及びジャケット付き槽型反応器を使用してバッチ重合を行った。はじめに、スチレン０．５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン６５質量部とスチレン１９質量部を含むシクロヘキサン溶液（濃度２０質量％）を加えて７０℃で１時間重合した。次に、スチレン０．５質量部を含むシクロヘキサン溶液を投入して、７０℃で１時間重合した。最後に、ブタジエン１５質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、７４％であった。得られたポリマーは、スチレン含有量２０質量％、ポリスチレンブロック含有量１質量％、ポリブタジエンブロック部のビニル結合量７４質量％、重量平均分子量１４．９万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３４）の水素添加率（共役ジエン単量体単位の二重結合の水添率）は、９９％であった。得られた水添ブロック共重合体の特性を表２に示した。
【０１５８】
＜製造比較例７＞
内容積が１０Ｌの攪拌装置及びジャケット付き槽型反応器を使用してバッチ重合を行った。はじめに、スチレン４５質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン５質量部を含むシクロヘキサン溶液（濃度２０質量％）を加えて７０℃で１時間重合した。次に、スチレン４５質量部を含むシクロヘキサン溶液を投入して、７０℃で１時間重合した。最後に、ブタジエン５質量部を含むシクロヘキサン溶液（濃度２０質量％）を加えて、更にナトリウム−ｔ−ペントキシドをｎ−ブチルリチウム１モルに対して０．０８モル添加し、５０℃で１時間重合した。この時点でサンプリングしたポリマーのポリブタジエン部のビニル結合量を測定したところ、８０％であった。得られたポリマーは、スチレン含有量９０質量％、ポリスチレンブロック含有量９０質量％、ポリブタジエンブロック部のビニル結合量８０質量％、重量平均分子量１５．０万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３５）の水素添加率（共役ジエン単量体単位の二重結合の水添率）は、９８％であった。得られた水添ブロック共重合体の特性を表２に示した。
【０１５９】
＜製造比較例８＞
内容積が１０Ｌの攪拌装置及びジャケット付き槽型反応器を使用してバッチ重合を行った。はじめに、スチレン１０質量部を含むシクロヘキサン溶液（濃度２０質量％）を投入した。次いでｎ−ブチルリチウムを全モノマー１００質量部に対して０．０６質量部とＮ，Ｎ，Ｎ’，Ｎ’−テトラメチルエチレンジアミン（以下ＴＭＥＤＡとする）をｎ−ブチルリチウム１モルに対して０．７モル添加し、７０℃で１時間重合した。その後、ブタジエン３３質量部とスチレン４７質量部を含むシクロヘキサン溶液（濃度２０質量％）を加えて７０℃で１時間重合した。最後に、スチレン１０質量部を含むシクロヘキサン溶液を投入して、７０℃で１時間重合した。最得られたポリマーは、スチレン含有量６７質量％、ポリスチレンブロック含有量２０質量％、重量平均分子量１５．２万、分子量分布１．１であった。
次に、得られたポリマーに、上記水添触媒をポリマー１００質量部当たりチタンとして１００ｐｐｍ添加し、水素圧０．７ＭＰａ、温度６５℃で水添反応を行った。その後メタノールを添加し、次に安定剤としてオクタデシル−３−（３，５−ジ−ｔ−ブチル−４−ヒドロキシフェニル）プロピオネートを重合体１００質量部に対して０．３質量部添加した。
得られた水添ブロック共重合体（ポリマー３６）の水素添加率（共役ジエン単量体単位の二重結合の水添率）は、９９％であった。得られた水添ブロック共重合体の特性を表２に示した。
【０１６０】
【表１】
2020186306.tif 000002
【０１６１】
【表２】
2020186306.tif 000003
【０１６２】
［水添ブロック共重合体組成物の製造］
上記製造例で得られた水添ブロック共重合体と、下記成分（ｂ）〜（ｄ）を用いて水添ブロック共重合体組成物を製造した。
【０１６３】
＜成分（ｂ）＞
オレフィン系樹脂：ポリプロピレン樹脂、ＰＭ８０１Ａ（サンアロマー製）
【０１６４】
＜成分（ｃ）＞
熱可塑性樹脂：スチレン系熱可塑性エラストマー、Ｎ５０４（日本エラストマー製）
【０１６５】
＜成分（ｄ）＞
軟化剤：パラフィンオイル、ＰＷ−９０（出光興産社製）
【０１６６】
［実施例１、２及び比較例１］
表３及び６に示した組成の水添ブロック共重合体組成物を製造した。
表３及び６に示した割合で、得られた水添ブロック共重合体（ポリマー３、５又は３６）と上記オレフィン系樹脂とを二軸押出機（装置名：ＴＥＸ３０；日本国、日本製鋼所製）で混練し、ペレット化することにより水添ブロック共重合体組成物を得た。押出条件は、シリンダー温度が２３０℃、スクリュー回転数が３００ｒｐｍであった。得られた水添ブロック共重合体組成物を射出成型して試験片を調製した。試験片の物性を測定し、その結果を表３及び６に示した。
【０１６７】
［実施例２〜３６及び比較例２〜９］
表３〜６に示した組成の水添ブロック共重合体組成物を製造した。
表３〜６に示した割合で、得られた水添ブロック共重合体（ポリマー１〜３６）と上記オレフィン系樹脂と、上記熱可塑性樹脂と、上記軟化剤とを二軸押出機（装置名：ＰＣＭ３０；日本国、池貝鉄工社製）で混練し、ペレット化することにより水添ブロック共重合体組成物を得た。押出条件は、シリンダー温度が２３０℃、スクリュー回転数が３００ｒｐｍであった。得られた水添ブロック共重合体組成物を射出成型して試験片を調製した。試験片の物性を測定し、その結果を表３〜６に示した。
【０１６８】
【表３】
2020186306.tif 000004
【０１６９】
【表４】
2020186306.tif 000005
【０１７０】
【表５】
2020186306.tif 000006
【０１７１】
【表６】
2020186306.tif 000007
【産業上の利用可能性】
【０１７２】
本発明の水添ブロック共重合体及びその組成物は、柔軟性、耐摩耗性及び耐油性に優れる。
【０１７３】
本発明の水添ブロック共重合体及びその組成物は、これらの特徴を生かして、成型体（自動車内装材料、自動車外装材料、医療用具材料、食品包装容器などの各種容器、家電用品、工業部品、玩具等）に用いることができる。